본 발명 에서 아연 ( Zn ) 의 함량 을 37 ~ 45 중량 % 로 한정 하 였 는데 , 그 이유 는 다음 과 같 다 . 즉 , 아연 의 기화열 에 의한 속도 및 가공 성 의 측면 에서 아연 이 37 중량 % 미만 으로 함유 된 경우 에 는 가공 속도 의 향상 이 종래 의 동합금 에 비하 여 만족 스럽 지 않 았 다 . 한편 , 아연 이 45 중량 % 를 초과 한 경우 에 는 강한 베타 ( β ) 상 조직 또는 감마 ( γ ) 상 조직 이 형성 됨 으로서 합금 의 전연 성 이 낮 고 경도 가 높 아서 신선 가공 성 이 나쁜 문제점 이 있 다 .